(57)【特許請求の範囲】
【請求項１】
偏光層と、
前記偏光層の一方の面側に設けられ、ポリカーボネートを含む材料で構成された第１の樹脂層と、
前記偏光層の他方の面側に設けられ、ポリカーボネートを含む材料で構成された第２の樹脂層と、を備え、
前記第１の樹脂層と前記第２の樹脂層とは、リタデーションが異なっており、
前記第１の樹脂層の厚さは、０．０５ｍｍ以上、０．１９ｍｍ以下であり、
前記第２の樹脂層の厚さは、０．２５ｍｍ以上、０．４ｍｍ以下であり、
前記第１の樹脂層の厚さと、前記第２の樹脂層の厚さとの比は、１／２０以上、１／２以下であり、
前記第１の樹脂層のリタデーションと、前記第２の樹脂層のリタデーションとの比は、１／１０００以上、１／６０以下であることを特徴とする偏光性積層体。
【請求項２】
前記第１の樹脂層のリタデーションは、１０ｎｍ以上、１５００ｎｍ以下であり、
前記第２の樹脂層のリタデーションは、２０００ｎｍ以上、１００００ｎｍ以下である請求項１に記載の偏光性積層体。
【請求項３】
前記第１の樹脂層が湾曲凹側に位置し、前記第２の樹脂層が湾曲凸側に位置するように湾曲した湾曲状態で用いられる請求項１または２に記載の偏光性積層体。
【請求項４】
前記湾曲状態における当該偏光性積層体の湾曲半径は、４０ｍｍ以上、１０００ｍｍ以下である請求項３に記載の偏光性積層体。
【発明の詳細な説明】
【技術分野】
【０００１】
本発明は、偏光性積層体に関する。
【背景技術】
【０００２】
例えば、迷光の除去や、防眩等の目的で、偏光機能を有する偏光板が知られている（例えば、特許文献１、２参照）。【０００３】
特許文献１に記載されているサンバイザーは、偏光フィルターを有している。偏光フィルターの偏光層は、延伸して製造されるため、熱収縮率が比較的高くなっている。このため、偏光板が比較的高い温度の環境下で用いられる場合、偏光層は、熱収縮し変形する。その結果、偏光板が枠部から脱落し易くなったりする不具合が生じる可能性が有る。【０００４】
特許文献２に記載されているヘッドアップディスプレイでは、表示光が通過する開口部を覆うように偏光板が設けられている。この偏光板は、光透過性を有する樹脂層と、樹脂層に積層して設けられた偏光層とを有している。このため、表示光を出射する光源に迷光が入射するのが抑制される。また、特許文献２に記載されている偏光板は、樹脂層が湾曲凹側に位置し、偏光層が湾曲外側に位置するように湾曲した湾曲状態で使用される。【０００５】
偏光層は、延伸して製造されるため、熱収縮率が比較的高くなっている。このため、偏光板が比較的高い温度の環境下で用いられる場合、偏光層は、熱収縮し易くなる。このため、偏光層の湾曲曲率が変化し、偏光板全体として変形し易くなってしまう。その結果、偏光板がヘッドアップディスプレイから脱落し易くなったりする不具合が生じる可能性が有る。
【先行技術文献】
【特許文献】
【０００６】
【特許文献１】特開２００７−１９６８２８号公報
【特許文献２】特開２００８−７０５０４号公報
【発明の概要】
【発明が解決しようとする課題】
【０００７】
本発明の目的は、熱による過剰な変形を防止することができる偏光性積層体を提供することにある。
【課題を解決するための手段】
【０００８】
このような目的は、下記（１）〜（６）の本発明により達成される。
（１）  偏光層と、
前記偏光層の一方の面側に設けられ、ポリカーボネートを含む材料で構成された第１の樹脂層と、
前記偏光層の他方の面側に設けられ、ポリカーボネートを含む材料で構成された第２の樹脂層と、を備え、
前記第１の樹脂層と前記第２の樹脂層とは、リタデーションが異なっていることを特徴とする偏光性積層体。【０００９】
（２）  前記第１の樹脂層のリタデーションは、１０ｎｍ以上、１５００ｎｍ以下であり、
前記第２の樹脂層のリタデーションは、２０００ｎｍ以上、１００００ｎｍ以下である上記（１）に記載の偏光性積層体。【００１０】
（３）  前記第１の樹脂層のリタデーションと、前記第２の樹脂層のリタデーションとの比は、１／１０００以上、３／５以下である上記（２）に記載の偏光性積層体。【００１１】
（４）  前記第１の樹脂層は、前記第２の樹脂層よりもリタデーションが低いものであり、
前記第１の樹脂層の厚さと、前記第２の樹脂層の厚さの比は、１／２０以上、１／２以下である上記（１）ないし（３）のいずれかに記載の偏光性積層体。【００１２】
（５）  前記第１の樹脂層は、前記第２の樹脂層よりもリタデーションが低いものであり、
前記第１の樹脂層が湾曲凹側に位置し、前記第２の樹脂層が湾曲凸側に位置するように湾曲した湾曲状態で用いられる上記（１）ないし（４）のいずれかに記載の偏光性積層体。【００１３】
（６）  前記湾曲状態における当該偏光性積層体の湾曲半径は、４０ｍｍ以上、１０００ｍｍ以下である上記（５）に記載の偏光性積層体。
【発明の効果】
【００１４】
本発明によれば、熱による過剰な変形を防止することができる偏光性積層体を提供することができる。
【図面の簡単な説明】
【００１５】
【図１】図１は、本発明の偏光性積層体の断面図である。
【図２】図２は、本発明の偏光性積層体の湾曲状態を示す断面図である。
【図３】図３は、本発明の偏光性積層体が設置される筐体の斜視図である。
【図４】図４は、図３中のＡ−Ａ線断面図である。
【発明を実施するための形態】
【００１６】
以下、本発明の偏光性積層体を添付図面に示す好適な実施形態に基づいて詳細に説明する。
【００１７】
＜実施形態＞
図１は、本発明の偏光性積層体の断面図である。図２は、本発明の偏光性積層体の湾曲状態を示す断面図である。
【００１８】
なお、図１、図２では、上側を「上方」または「上」と言い、下側を「下方」または「下」とも言う。また、本明細書で参照する図面では、厚さ方向の寸法を誇張して図示しており、実際の寸法とは大きく異なる。
【００１９】
図１に示す偏光性積層体は、偏光機能を有する積層体であり、迷光の除去や、防眩等の目的で用いられるものである。偏光性積層体１は、偏光層２と、偏光層２の一方の面側（図１中上側）に設けられ、ポリカーボネートを含む材料で構成された第１の樹脂層３と、偏光層２の他方の面側（図１中下側）に設けられ、ポリカーボネートを含む材料で構成された第２の樹脂層４と、第１の接着層５と、第２の接着層６と、を備えている。また、第１の樹脂層３と第２の樹脂層４とは、リタデーション（複屈折率と厚さとの積）が異なっている。
【００２０】
このような偏光性積層体１を、例えば、図２に示すように、湾曲した湾曲状態で用いたとする。この場合、湾曲凸側にリタデーションが高い樹脂層（本実施形態では、第２の樹脂層４）が位置し、湾曲凹側にリタデーションが低い樹脂層（本実施形態では、第１の樹脂層３）が位置するよう設置する。比較的高温の環境下で用いられた場合、第２の樹脂層４は、熱収縮により湾曲曲率が小さくなる方向に変形しやすいが、第１の樹脂層３は、熱収縮により変形しにくくすることができる。すなわち、第１の樹脂層３が第２の樹脂層４の熱変形を抑制する機能を発揮することができる。その結果、偏光性積層体１全体として、熱による過剰な変形を防止することができる。
【００２１】
以下、偏光性積層体１の各部について説明する。
（偏光層）
偏光層２は、入射光（偏光していない自然光）から、所定の一方向に偏光面をもつ直線偏光を取り出す機能を有している。これにより、偏光性積層体１を通過する光は、偏光されたものとなる。
【００２２】
偏光層２の偏光度は、特に限定されないが、例えば、５０％以上、１００％以下であるのが好ましく、８０％以上、１００％以下であるのがより好ましい。また、偏光層２の可視光線透過率は、特に限定されないが、例えば、１０％以上、８０％以下であるのが好ましく、２０％以上、５０％以下であるのがより好ましい。
【００２３】
このような偏光層２の構成材料としては、上記機能を有するものであれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエン系配向フィルム等が挙げられる。
【００２４】
これらの中でも、偏光層２は、ポリビニルアルコール（ＰＶＡ）を主材料とした高分子フィルムに、ヨウ素または二色性染料を吸着、染色させ、一軸延伸したものが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光層２は、耐熱性に優れたものとなるとともに、偏光能に優れたものとなる。
【００２５】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシッドブラックなどが挙げられる。
【００２６】
この偏光層２の厚さは、特に限定されず、例えば、５μｍ以上、６０μｍ以下であるのが好ましく、１０μｍ以上、４０μｍ以下であるのがより好ましい。
【００２７】
（第１の樹脂層および第２の樹脂層）
第１の樹脂層３および第２の樹脂層４は、ポリカーボネート系樹脂を含む。ポリカーボネート系樹脂は、透明性（透光性）や剛性等の機械的強度に富むため、偏光性積層体１の透明性や耐衝撃性を向上させることができる。また、ポリカーボネート系樹脂は、その比重が１．２程度であり、樹脂材料のなかでも軽いものに分類されることから、偏光性積層体１の軽量化が図られる。
【００２８】
このポリカーボネート系樹脂としては、特に限定されず、各種のものを用いることができるが、中でも、芳香族系ポリカーボネート系樹脂であることが好ましい。芳香族系ポリカーボネート系樹脂は、その主鎖に芳香族環を備えており、これにより、偏光性積層体１の強度をより優れたものとすることができる。
【００２９】
この芳香族系ポリカーボネート系樹脂は、例えば、ビスフェノールとホスゲンとの界面重縮合反応、ビスフェノールとジフェニルカーボネートとのエステル交換反応等により合成される。
【００３０】
ビスフェノールとしては、例えば、ビスフェノールＡや、下記式（１Ａ）に示すポリカーボネートの繰り返し単位の起源となるビスフェノール（変性ビスフェノール）等が挙げられる。
【００３１】
【化１】
0006477976.tif 000002
（式（１Ａ）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【００３２】
なお、前記式（１Ａ）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【００３３】
特に、ポリカーボネート系樹脂としては、ビスフェノールに由来する骨格を有するビスフェノール型ポリカーボネート系樹脂を主成分とするのが好ましい。かかるビスフェノール型ポリカーボネート系樹脂を用いることにより、偏光性積層体１は、さらに優れた強度を発揮するものとなる。
【００３４】
また、第１の樹脂層３または第２の樹脂層４中のポリカーボネート系樹脂の含有量は、特に限定されないが、第１の樹脂層３または第２の樹脂層４の１００質量部中、７５質量部以上であるのが好ましく、８５質量部以上であるのがより好ましい。ポリカーボネート系樹脂の含有量を上記範囲内とすることにより、偏光性積層体１を、優れた強度を発揮するものとすることができる。
【００３５】
ここで、第１の樹脂層３のリタデーションと第２の樹脂層４のリタデーションとは異なっており、第１の樹脂層３のリタデーションは、第２の樹脂層４のリタデーションよりも低くなっている。これにより、第２の樹脂層４は、熱収縮により湾曲曲率が小さくなる方向に変形しやすいが、第１の樹脂層３は、熱収縮により変形しにくくすることができる。
【００３６】
例えば、ヘッドアップディスプレイ等の装置のカバー部材として偏光性積層体１を用いる場合、図２に示すように、湾曲した湾曲状態で用いられ、一般的には、湾曲凸側が光源など、装置の熱源側に位置する向きで配置されることとなる。すなわち、湾曲凸側に第２の樹脂層４が位置し、湾曲凹側に第１の樹脂層３が位置するよう設置される。この場合、第２の樹脂層４が比較的熱収縮率が高いため、比較的熱変形しやすいが、偏光性積層体１では、第１の樹脂層３が第２の樹脂層４の熱変形を抑制する機能を発揮することができる。よって、偏光性積層体１全体として、熱による過剰な変形を防止することができる。その結果、熱変形によって、偏光性積層体１が装置から脱落するのを防止することができる。
【００３７】
第１の樹脂層３のリタデーションは、１０ｎｍ以上、１５００ｎｍ以下であるのが好ましく、１５ｎｍ以上、６００ｎｍ以下であるのがより好ましい。第２の樹脂層４のリタデーションは、２０００ｎｍ以上、１００００ｎｍ以下であるのが好ましく、２５００ｎｍ以上、５０００ｎｍ以下であるのがより好ましい。これにより、第１の樹脂層３のリタデーションを十分に低くすることができるとともに、第２の樹脂層４のリタデーションを十分に高くすることができる。よって、偏光性積層体１の偏光性能を十分に高めることができるとともに、偏光性積層体１が熱による過剰な熱変形を防止することができる。
【００３８】
第１の樹脂層３のリタデーションと、第２の樹脂層４のリタデーションとの比は、１／１０００以上、３／５以下であるのが好ましく、３／１０００以上、６／２５以下であるのがより好ましく、１／３００以上、１／５以下であるのがさらに好ましい。これにより、第１の樹脂層３のリタデーションを十分に低くすることができるとともに、第２の樹脂層４のリタデーションを十分に高くすることができる。よって、偏光性積層体１の偏光性能を十分に高めることができるとともに、偏光性積層体１が熱による過剰な熱変形を防止することができる。
【００３９】
このような第１の樹脂層３および第２の樹脂層４のリタデーションの差異は、構成材料や、厚さや、延伸倍率を異ならせることにより発現させることができる。
【００４０】
第１の樹脂層３の厚さは、０．０５ｍｍ以上、０．５ｍｍ以下であるのが好ましく、０．１ｍｍ以上、０．４ｍｍ以下であるのが好ましい。第２の樹脂層４の厚さは、０．２５ｍｍ以上、１．０ｍｍ以下であるのが好ましく、０．３ｍｍ以上、０．８ｍｍ以下であるのが好ましい。第１の樹脂層３の厚さと、第２の樹脂層４の厚さの比は、１／２０以上、１／２以下であるのが好ましく、１／８以上、１／３以下であるのがより好ましい。これにより、上記効果をより確実に発揮することができる。
【００４１】
第１の樹脂層３の延伸倍率は、１．０以上、１．１以下であるのが好ましい。第２の樹脂層４の延伸倍率は、１．５以上、３．０以下であるのが好ましい。
【００４２】
また、第１の樹脂層３、第２の樹脂層４および偏光層２の延伸方向は、一致しているのが好ましい。これにより、偏光性積層体１の偏光性能をさらに高めることができる。なお、第１の樹脂層３は、リタデーションが比較的低いため、第１の樹脂層３は、第２の樹脂層４および偏光層２の延伸方向と異なっていても、偏光性積層体１の偏光性能を高めることができる。
【００４３】
（第１の接着層）
偏光層２と第１の樹脂層３との間には、これらを接合（接着）する第１の接着層５が設けられている。
これにより、偏光性積層体１の耐久性等を特に優れたものとすることができる。
【００４４】
第１の接着層５を構成する接着剤（または粘着剤）としては、特に限定されず、例えば、アクリル系接着剤、ウレタン系接着剤、エポキシ系接着剤、シリコーン系接着剤等が挙げられる。
【００４５】
中でも、ウレタン系接着剤が好ましい。これにより、第１の接着層５の透明性、接着強度、耐久性をより優れたものとしつつ、形状変化に対する追従性を特に優れたものとすることができ、偏光性積層体１を、曲げ加工等の各種加工により好適に対応したものとすることができる。
【００４６】
特に、第１の接着層５の形成は、２液型のウレタン系接着剤を用い、かつ、低湿度の環境下で硬化反応を進行させる第１の処理と、処理温度を第１の処理よりも高温とする第２の処理とを施すことにより行うのが好ましい。
【００４７】
これにより、ＮＣＯ基の量が、主剤の水酸基に対して過剰となることを防止して、主剤の水酸基に応じて好適な量となるように、好適に調整することができるともに、硬化反応（重合反応）の初期段階でウレタン結合の形成を好適に進行させ、二酸化炭素の発生による気泡が偏光性積層体１の外観、機能に悪影響を与えることを効果的に防止することができ、さらに、偏光性積層体１の生産性を優れたものとすることができる。
【００４８】
第１の処理を行う際の湿度は、６０％ＲＨ以下であるのが好ましく、５５％ＲＨ以下であるのがより好ましい。
【００４９】
これにより、二酸化炭素を発生する副反応をより効果的に防止、抑制することができ、上記のような効果がより顕著に発揮される。
また、第１の処理を行う際の温度は、１０℃以上、３０℃以下であるのが好ましい。
【００５０】
これにより、二酸化炭素を発生する副反応をより効果的に防止、抑制することができるとともに、偏光性積層体１の生産性をより優れたものとすることができる。
【００５１】
第１の処理の処理時間は、１２時間以上、６０時間以下であるのが好ましく、１８時間以上、４８時間以下であるのがより好ましい。
【００５２】
これにより、目的とするウレタン結合の形成反応を十分に進行させつつ、偏光性積層体１の生産性をより優れたものとすることができる。
【００５３】
第２の処理を行う際の温度は、第１の処理での処理温度よりも高いものであるのが好ましく、具体的には、３０℃以上、５０℃以下であるのが好ましい。
【００５４】
これにより、偏光性積層体１の不本意な品質低下をより確実に防止しつつ、偏光性積層体１の生産性をより優れたものとすることができる。
【００５５】
第２の処理の処理時間は、１２時間以上、６０時間以下であるのが好ましく、１８時間以上、４８時間以下であるのがより好ましい。
【００５６】
これにより、偏光性積層体１の不本意な品質低下をより確実に防止しつつ、偏光性積層体１の生産性をより優れたものとすることができる。
【００５７】
また、第１の接着層５は、接着剤（または粘着剤）以外の成分を含むものであってもよい。
【００５８】
このような成分としては、例えば、安定剤（熱安定剤、紫外線吸収剤、酸化防止剤等）、可塑剤、着色剤、難燃剤、帯電防止剤、粘度調整剤等が挙げられる。
【００５９】
第１の接着層５中における接着剤の含有率は、５０質量％以上であるのが好ましく、６０質量％以上であるのがより好ましい。
【００６０】
第１の接着層５の厚さは、特に限定されないが、例えば、０．１μｍ以上、８０μｍ以下であるのが好ましく、１μｍ以上、６０μｍ以下であるのがより好ましく、２μｍ以上、５０μｍ以下であるのがさらに好ましい。
【００６１】
これにより、偏光性積層体１の光学特性をより優れたものとしつつ、偏光性積層体１の耐久性、加工性等をより優れたものとすることができる。
【００６２】
（第２の接着層）
偏光層２と第２の樹脂層４との間には、これらを接合（接着）する第２の接着層６が設けられている。
これにより、偏光性積層体１の耐久性等を特に優れたものとすることができる。
【００６３】
第２の接着層６は、前述した第１の接着層５と同様の条件を満足するものであるのが好ましい。
これにより、前述したのと同様の効果が得られる。
【００６４】
また、偏光性積層体１の厚さ（図１に示すような平板状での平均厚さ）は、特に限定されないが、０．３ｍｍ以上、５．０ｍｍ以下であるのが好ましく、０．４ｍｍ以上、２．０ｍｍ以下であるのがより好ましい。これにより、比較的高い強度と、軽量化とをより高いレベルで両立することができる。
【００６５】
湾曲状態における偏光性積層体１の湾曲半径は、４０ｍｍ以上、１０００ｍｍ以下であるのが好ましく、５０ｍｍ以上、９００ｍｍ以下であるのがより好ましい。このような湾曲状態で用いることにより、本発明の効果を効果的に発揮することができる。
【００６６】
また、図２に示す湾曲状態における湾曲方向（図２中矢印方向に沿った方向）と、偏光層２、第１の樹脂層３および第２の樹脂層４の延伸方向とは、一致しているのが好ましい。これにより、偏光性積層体１の偏光性能をより高めることができる。
【００６７】
以上、本発明の好適な実施形態について説明したが、本発明は、前述したものに限定されるものではなく、本発明の目的を達成できる範囲での変形、改良等は本発明に含まれるものである。
【００６８】
例えば、本発明の偏光性積層体を構成する各部は、同様の機能を発揮し得る任意の構成のものと置換することができる。
【００６９】
また、本発明の偏光性積層体は、前述した構成に加え、任意の構成物が付加されていてもよい。
【００７０】
より具体的には、例えば、本発明の偏光性積層体は、表面を保護する保護層や、中間層、レンズとしての度数を調整する度数調整層等を備えていてもよい。
【実施例】
【００７１】
以下、実施例に基づいて本発明をより具体的に説明する。
１．偏光性積層体の検討
１−１．偏光性積層体の作成
［実施例１］
［１］Ｔダイに、押出機を接続し、押出機より、ポリカーボネート樹脂（三菱エンジニアリングプラスチック製、ユーピロンＥ−２０００）を押出し、ポリカーボネート樹脂基板を得た。第１の樹脂層として、平均厚さ１００μのポリカーボネートフィルムと、第２の樹脂層として、平均厚さ４００μのポリカーボネートフィルムとを得た。【００７２】
一方で、ポリビニルアルコール（クラレ社製、「ＶＦ−ＰＳ」）を用意し、延伸度が４００％になるように、一方向に延伸し、偏光層を得た。【００７３】
そして、偏光フィルムの両面に、乾燥後の厚さが２０μｍとなるように接着剤として二液型湿気硬化型ポリウレタン接着剤（主剤：三井化学(株)製  タケラック Ａ−５２０、硬化剤：三井化学(株)製  タケネート Ａ−５０）を塗工し、各ウレタン系接着剤の層に、第１の樹脂層および第２の樹脂層を貼り合わせ接着した。そして、この積層体を平面視において２００ｍｍ×２００ｍの大きさに切りだして、実施例１の偏光性積層体を得た。【００７４】
なお、第１の樹脂層のリタデーションは、２０ｎｍであり、第２の樹脂層のリタデーションは、２６００ｎｍであった。第１の樹脂層のリタデーションと、第２の樹脂層のリタデーションとの比（第１の樹脂層のリタデーション／第２の樹脂層のリタデーション）は、１／１３０であった。また、第１の樹脂層の厚さと、第２の樹脂層の厚さの比（第１の樹脂層の厚さ／第２の樹脂層の厚さ）は、１／４であった。【００７５】
［実施例２］
偏光性積層体の構成を表１に示すように変更したこと以外は、前記実施例１と同様にして実施例２の偏光性積層体を得た。【００７６】
［実施例３］
偏光性積層体の構成を表１に示すように変更したこと以外は、前記実施例１と同様にして実施例３の偏光性積層体を得た。【００７７】
［実施例４］
偏光性積層体の構成を表１に示すように変更したこと以外は、前記実施例１と同様にして実施例４の偏光性積層体を得た。【００７８】
［比較例１］
偏光性積層体の構成を表１に示すように変更したこと以外は、前記実施例１と同様にして比較例１の偏光性積層体を得た。【００７９】
１−２．評価
各実施例および各比較例の偏光性積層体を、以下の方法で評価した。
（熱変形性）
得られた偏光性積層体を、図３に示すような２００ｍｍ×１０５ｍｍの開口を有する筐体に設置した。また、図４に示すように、この筐体には、その内壁面に、一対の溝が形成されており、各溝に偏光性積層体の縁部を挿入することによって、偏光性積層体を筐体に設置した。また、この際、リタデーションが低い方の層（第２の樹脂層）が湾曲凸側（図４中下側）に位置するように設置した。【００８０】
なお、溝の深さは、２ｍｍであり、幅は２ｍｍであった。また、設置状態での偏光性積層体の曲率半径は、１００ｍｍであった。【００８１】
そして、この状態で、偏光性積層体を筐体ごと１１０℃のオーブンに入れ、１６８時間放置した後に取り出して観察を行い、以下のように評価した。
◎：偏光性積層体の形状に全く変化が見られなかった。
○：一部に変形は見られるが実用上問題ない。
×：偏光性積層体が筐体から離脱していた。
以上のようにして得られた各実施例および比較例の偏光性積層体における評価結果を、それぞれ、下記の表１に示す。【００８２】
【表１】
0006477976.tif 000003
表１に示したように、各実施例における偏光性積層体では、比較例と同等もしくはそれ以上に熱変形を抑制することができ、比較例に対して満足のいく結果となった。
【産業上の利用可能性】
【００８３】
本発明の偏光性積層体は、偏光層と、前記偏光層の一方の面側に設けられ、ポリカーボネートを含む材料で構成された第１の樹脂層と、前記偏光層の他方の面側に設けられ、ポリカーボネートを含む材料で構成された第２の樹脂層と、を備え、前記第１の樹脂層と前記第２の樹脂層とは、リタデーションが異なっていることを特徴とする。このような偏光性積層体を、例えば、湾曲した湾曲状態で用いたとする。この場合、湾曲凸側にリタデーションが高い樹脂層が位置し、湾曲凹側にリタデーションが低い樹脂層が位置するよう設置する。比較的高温の環境下で用いられた場合、リタデーションが高い樹脂層は、熱収縮により湾曲曲率が小さくなる方向に変形しやすいが、リタデーションが低い樹脂層は、熱収縮により変形しにくくすることができる。すなわち、リタデーションが低い樹脂層がリタデーションが高い樹脂層の熱変形を抑制する機能を発揮することができる。その結果、偏光性積層体全体として、熱による過剰な変形を防止することができる。
【符号の説明】
【００８４】
１          偏光性積層体
２          偏光層
３          第１の樹脂層
４          第２の樹脂層
５          第１の接着層
６          第２の接着層
【図１】
0006477976.tif 000004
【図２】
0006477976.tif 000005
【図３】
0006477976.tif 000006
【図４】
0006477976.tif 000007